도 3 은 본 발명 의 일실 시예 에 의한 초 소수성 표면 의 제조 방법 을 나타낸 그림 이 다 . 도 3 에 도시 한 바 와 같이 , 신축성 모재 ( 모재 의 원래 길 이 : L ) 를 준비 한 후 상기 모재 의 길이 가 1 . 2 L 내지 2 . 0 L 이 되 도록 늘려 길이 를 확장 시킨다 . 이후 , 길이 가 확장 된 모재 의 표면 에 하이드 록 실 그룹 을 형성 하 기 위하 여 상기 모재 표면 에 하이드 록 실 그룹 을 형성 하 기 위한 용액 을 처리 하 여 진행 한다 . 그 다음 , 상기 하이드 록 실 그룹 이 형성 된 모재 를 실란 용액 에 침지 시켜 실란 층 을 형성 시킨다 . 상기 와 같이 실란 층 이 형성 된 모재 는 이후 확장 이전 의 길이 ( L ) 로 회복 시키 게 되 는데 , 이 는 어닐링 을 통하 여 진행 할 수 있 다 . 이때 , 상기 하이드 록 실 그룹 을 형성 하 기 위한 용액 , 실란 용액 및 각각 의 방법 들 은 전술 한 것 과 동일 한 의미 로 해석 될 수 있 다 .